(57)【特許請求の範囲】
【請求項１】
複合金属シアン化物触媒（ＤＭＣ触媒）を用いた重合によるポリエーテルアルコールの製造方法であって、一置換または複数置換されていてもよく、かつ、１つのケイ素原子に結合している１つ以上の水素原子を有する化合物からなる任意選択により混合された１種以上の添加剤が、Ｓｉ−Ｈ添加剤として、ＯＨ官能性出発混合物および前記ＤＭＣ触媒を含む出発反応混合物に重合前または重合中に添加されることを特徴とする方法。
【請求項２】
前記生成されたポリエーテルオールの多分散性Ｍｗ／Ｍｎが、前記Ｓｉ−Ｈ添加剤なしでその他は同じ反応条件の下で生成されたポリエーテルと比較して高いことを特徴とする、請求項１に記載の方法。
【請求項３】
前記生成されたポリエーテルオールの多分散性が、前記Ｓｉ−Ｈ添加剤なしで行った方法と比較して少なくとも１０パーセント高いことを特徴とする、請求項１または２に記載の方法。
【請求項４】
前記多分散性Ｍｗ／Ｍｎの絶対値が、前記Ｓｉ−Ｈ添加剤なしで行った方法と比較して少なくとも０．１高いことを特徴とする、請求項１〜３のいずれか一項に記載の方法。
【請求項５】
前記Ｓｉ−Ｈ添加剤が、式（Ｉ）
Ｒ’’’ａＨｂＳｉ  （Ｉ）、
（式中、Ｒ’’’は、炭素数１〜４０の直鎖または分岐鎖かつ飽和または一不飽和若しくは多不飽和のアルキル基、アルコキシ基、アルキルシリル基、アリール基、アルキルアリール基、またはアリールアルキル基、または炭素数１〜２０のハロアルキル基から選択される１つ以上の同じかまたは異なる基であり、
ａは、１〜３の整数であり、
ｂは、１〜３の整数であり、
但し、ａとｂとの合計が４に等しく、ケイ素原子に結合している少なくとも１つの水素原子が分子中に存在することを条件とする）で表されることを特徴とする、請求項１〜４のいずれか一項に記載のポリエーテルアルコールの製造方法。
【請求項６】
用いる式（Ｉ）のケイ素−水素化合物が、モノメチルシラン、ジメチルシラン、およびトリメチルシラン、モノエチルシラン、ジエチルシラン、トリエチルシラン、モノプロピルシラン、ジプロピルシラン、トリプロピルシラン、モノフェニルシラン、ジフェニルシラン、トリフェニルシラン、フェニルメチルシラン、およびフェニルエチルシラン、フェニルジメチルシラン、およびフェニルジエチルシラン、モノメトキシシラン、ジメトキシシラン、およびトリメトキシシラン、および、モノエトキシシラン、ジエトキシシラン、およびトリエトキシシラン、ジメチルメトキシシラン、メチルジメトキシシラン、およびトリス（トリメチルシリル）シランから選択される１以上の化合物であることを特徴とする、請求項５に記載のポリエーテルアルコールの製造方法。
【請求項７】
用いるＳｉ−Ｈ添加剤が、一般式（ＩＩ）
【化４】
0005264439.tif 000007
（式中、Ｒは、炭素数１〜４０の直鎖または分岐鎖かつ飽和または一不飽和若しくは多不飽和のアルキル基、アルコキシ基、アリール基、アルキルアリール基、またはアリールアルキル基、炭素数１〜２０のハロアルキル基、またはシロキシ基およびトリオルガノシロキシ基から選択される１つ以上の同じかまたは異なる基であり、
式中、Ｒ’およびＲ’’は、各々独立して、ＨまたはＲであり、
ｘは、０〜６００の整数であり、
ｙは、０〜１００の整数であり、
但し、ケイ素原子に結合している少なくとも１つの水素原子が分子中に存在することを条件とする）で表されるポリオルガノシロキサンであることを特徴とする、請求項１〜６のいずれか一項に記載のポリエーテルアルコールの製造方法。
【請求項８】
式（Ｖａ）
Ｒ１−［（ＣＲ６Ｒ２−ＣＲ５Ｒ３−Ｏ）ｎＨ］ｍ
（Ｖａ）
またはＲ１−［（ＣＲ５Ｒ３−ＣＲ６Ｒ２−Ｏ）ｎＨ］ｍ
（式中、Ｒ１は、ヒドロキシル基または少なくとも１つの炭素原子を有する基であり、ｍは１〜８であり、ｎは１〜１２，０００であり、
Ｒ２、Ｒ３、Ｒ５およびＲ６は、共にまたは独立して、Ｈ、あるいは飽和または任意選択により一不飽和若しくは多不飽和であり、さらに置換されていてもよい１価の炭化水素基である）で表されるポリエーテルアルコールが製造されることを特徴とする、請求項１〜７のいずれか一項に記載のポリエーテルアルコールの製造方法。
【請求項９】
式（ＩＩＩａ）または（ＩＩＩｂ）
【化５】
0005264439.tif 000008
（式中、
Ｒ２およびＲ３は、共にまたは独立して、Ｈ、あるいは飽和、または任意選択により一不飽和若しくは多不飽和であり、さらに置換されていてもよい炭化水素基であり、前記炭化水素基は脂環式にフラグメントＹを介して架橋されていてもよく、ここで、Ｙは存在しないか、１または２個のメチレン単位を有するメチレン架橋であってよく、Ｙが存在しない場合、Ｒ２およびＲ３は１価であり、Ｙが１または２個のメチレン単位を有するメチレン架橋である場合、Ｒ２およびＲ３は多価であり、
Ｒ５およびＲ６は、共にまたは独立して、Ｈ、あるいは飽和、または任意選択により一不飽和若しくは多不飽和であり、さらに置換されていてもよい、１価の炭化水素基である）で表されるアルキレンオキシド、または一般式（ＩＩＩｂ）
【化６】
0005264439.tif 000009
で表される、アリルグリシジルエーテル、ブチルグリシジルエーテル、２−エチルヘキシルグリシジルエーテル、シクロヘキシルグリシジルエーテル、ベンジルグリシジルエーテル、Ｃ１２／Ｃ１４−脂肪アルコールグリシジルエーテル、フェニルグリシジルエーテル、ｐ−ｔｅｒｔ−ブチルフェニルグリシジルエーテル、およびｏ−クレジルグリシジルエーテル、メタクリル酸グリシジル、アクリル酸グリシジル、ネオデカン酸グリシジル、１，２−エチルジグリシジルエーテル、１，４−ブチルジグリシジルエーテル、および１，６−ヘキシルジグリシジルエーテルから選択されるグリシジル化合物を、
出発化合物Ｒ１−Ｈ（ＩＶ）（式中、Ｒ１はヒドロキシル基または少なくとも１つの炭素原子を有する基のいずれかである）に重合させることにより、式（Ｖａ）または（Ｖｂ）
Ｒ１−［（ＣＲ６Ｒ２−ＣＲ５Ｒ３−Ｏ）ｎＨ］ｍ
（Ｖａ）
またはＲ１−［（ＣＲ５Ｒ３−ＣＲ６Ｒ２−Ｏ）ｎＨ］ｍ
Ｒ１−［（ＣＨＲ７−ＣＨ（ＣＨ２ＯＲ４）−Ｏ）ｎＨ］ｍ
（Ｖｂ）
またはＲ１−［（ＣＨ（ＣＨ２ＯＲ４）−ＣＨＲ７−Ｏ）ｎＨ］ｍ
（式中、Ｒ１は、ヒドロキシル基または少なくとも１つの炭素原子を有する基のいずれかであり、ｍは１〜８であり、ｎは１〜１２，０００である）で表されるポリエーテルアルコールおよびこれらの混合物を製造する、請求項１〜７のいずれか一項に記載の方法。
【請求項１０】
用いる式（ＩＩＩａ）で表されるアルキレンオキシドは、エチレンオキシド、プロピレンオキシド、１，２−または２，３−ブチレンオキシド、イソブチレンオキシド、１，２−ドデセンオキシド、スチレンオキシド、シクロヘキセンオキシド、エピクロロヒドリン、２，３−エポキシ−１−プロパノール、またはビニルシクロへキセンオキシド、またはこれらの混合物であることを特徴とする、請求項９に記載のポリエーテルアルコールの製造方法。
【請求項１１】
８．０００ｇ／ｍｏｌ未満の平均モル質量を有し、かつ、アリルアルコール、ヘキサノール、ブタノール、オクタノール、デカノール、ドデカノール、ステアリルアルコール、２−エチルヘキサノール、イソノナノール、エチレングリコール、プロピレングリコール、ジエチレングリコール、トリエチレングリコール、ポリエチレングリコール、１，２−プロピレングリコール、ジポリプロピレングリコール、ポリプロピレングリコール、１，４−ブタンジオール、１，６−ヘキサンジオール、トリメチロールプロパン、およびグリセロールから選択される出発アルコールに基づく前記ポリエーテルアルコールが、１．２以上の多分散性を有することを特徴する、請求項１〜１０のいずれか一項に記載の方法。
【請求項１２】
請求項９に記載の方法により得ることができる、式（Ｖａ）または（Ｖｂ）で表されるポリエーテルアルコールを使用したポリウレタンの製造。
【請求項１３】
請求項９に記載の方法により得ることができる、式（Ｖａ）または（Ｖｂ）で表されるポリエーテルアルコールを使用したポリエーテルシロキサンの製造。
【請求項１４】
請求項９に記載の方法により得ることができる、式（Ｖａ）または（Ｖｂ）で表されるポリエーテルアルコールを使用した界面活性物質または界面活性剤の製造。
【発明の詳細な説明】
【技術分野】
【０００１】
本発明は、ケイ素原子に直接結合したヒドリド水素原子を含む特定のヒドロシロキサンおよびシランを添加剤として使用し、複合金属シアン化物触媒（double metal cyanide catalysts）を用いたヒドロキシル化合物とエポキシドモノマーとのアルコキシル化におけるモル質量分布の制御方法に関する。
【背景技術】
【０００２】
しばしば簡潔にポリエーテルまたはポリエーテルオールとも称され、同義語として使用されるポリエーテルアルコールは、かなり以前から知られており、工業的に大量に製造され、とりわけポリイソシアネートとの反応によるポリウレタンを製造するための出発化合物としてまたは界面活性剤を製造するための出発化合物としても使用される。アルコキシル化生成物（ポリエーテル）の製造方法のほとんどは、例えば、アルカリ金属水酸化物およびアルカリ金属メトキシドなどの塩基性触媒を利用する。ＫＯＨの使用は、特に普及し何年も前から知られている。典型的には、ブタノール、アリルアルコール、プロピレングリコールまたはグリセリンなどの通常は低分子量ヒドロキシ官能性出発物を、アルカリ触媒の存在下で、エチレンオキシド、プロピレンオキシド、ブチレンオキシドなどのアルキレンオキシドまたは異なるアルキレンオキシドの混合物と一緒に反応させて、ポリオキシアルキレンポリエーテルにする。このいわゆるリビング重合での強アルカリ性の反応条件は、様々な副反応を促進する。連鎖の出発物としてそれ自体が機能するアリルアルコールへのプロピレンオキシドの転移および連鎖停止反応によって、比較的広いモル質量分布を有するポリエーテルおよび不飽和副生成物が生成する。特に、出発アルコールとしてアリルアルコールを用いると、アルカリ触媒作用下で実施されるアルコキシル化反応によりプロペニルポリエーテルも生成する。このプロペニルポリエーテルは、ヒドロシリル化の後にさらに処理してＳｉＣ支持（supported）シリコーンポリエーテル共重合体とした際の非反応性の副生成物となり、さらに（中に存在するビニルエーテル結合の加水分解性の不安定性およびプロピオンアルデヒドの放出の結果として）生成物の嗅覚上の欠点の望ましくない供給源であることが見出されている。これは、例えば、ＥＰ−Ａ−１４３１３３１に記載されている。
【０００３】
塩基性触媒によるアルコキシル化の欠点の１つは、疑いなく、得られた反応生成物から活性塩基を中和工程により除去する必要があることである。その場合、中和時に生成する水を蒸留して取り除き、ろ過により生成した塩を取り除くことが必ず必要である。
【０００４】
塩基触媒による反応に加え、アルコキシル化用の酸触媒作用も知られている。例えば、ＤＥ  １０  ２００４  ００７５６１には、ＨＢＦ４、並びに例えば、ＢＦ３、ＡｌＣｌ３およびＳｎＣｌ４などのルイス酸をアルコキシル化技術に使用することが記載されている。
【０００５】
酸触媒によりポリエーテルを合成する際の欠点は、例えば、プロピレンオキシドなどの非対称オキシランの開環における位置選択性が不十分であることが見出されており、明確な制御手段がない方法で得られるいくつかの第二級および第一級ＯＨ末端を有するポリオキシアルキレン鎖が得られる。塩基触媒によるアルコキシル化反応の場合のように、ここでもまた、中和、蒸留、およびろ過の一連の処理はここでも不可欠である。エチレンオキシドがモノマーとして酸触媒によるポリエーテル合成に使用される場合、望ましくない副生成物としてジオキサンが生成することが予想され得る。
【０００６】
しかしながら、ポリエーテルアルコールの製造に用いられる触媒は、しばしば複合金属シアン化化合物（multimetal cyanide compounds）または複合金属シアン化物触媒（double metal cyanide catalysts）であり、一般にＤＭＣ触媒とも称される。ＤＭＣ触媒の使用により、不飽和副生成物の含有量が最小限に抑えられ、通例の塩基性触媒と比較して空間−時間収率（space-time yield）が有意に高い反応も進行する。アルコキシル化触媒としての複合金属シアン化物錯体の製造および使用は、１９６０年代以来知られており、例えば、ＵＳ３，４２７，２５６、ＵＳ３，４２７，３３４、ＵＳ３，４２７，３３５、ＵＳ３，２７８，４５７、ＵＳ３，２７８，４５８、ＵＳ３，２７８，４５９に詳述されている。後年に更に開発され、例えばＵＳ５，４７０，８１３およびＵＳ５，４８２，９０８に記載されているさらにより効果の高いタイプのＤＭＣ触媒の１つに、特に亜鉛−コバルト−ヘキサシアノ錯体がある。その非常に優れた高い活性のため、ポリエーテルオールを製造するのに低い触媒濃度しか必要ではなく、そのため、慣用のアルカリ触媒に必要な処理段階（触媒の中和、沈殿、濾別からなる）を、アルコキシル化プロセスの最終段階で省くことができる。ＤＭＣ触媒を用いて製造されたアルコキシル化生成物は、アルカリ触媒による生成物と比較してモル質量分布が非常に狭い点で優れている。例えば、プロピレンオキシドに基づくポリエーテルが極わずかな割合の不飽和副生成物しか含有しないという事は、ＤＭＣ触媒によるアルコキシル化の高い選択性に起因している。
【０００７】
ＤＭＣ触媒で行うアルコキシル化反応は、アルカリおよび酸触媒作用と直接比較して、記載した技術的特徴をもって大変有利であるため、体積の大きい、単純な、通常はＰＯ単位のみからなるポリエーテルオールを製造するための連続的プロセスの開発に繋がった。例えば、ＷＯ９８／０３５７１は、ＤＭＣ触媒を用いてポリエーテルアルコールを連続的に製造する方法を記載しており、ここでは、連続攪拌槽にまず出発物およびＤＭＣ触媒からなる混合物を供給し、触媒を活性化し、この活性化された混合物に更に出発物、アルキレンオキシド、およびＤＭＣ触媒を連続的に添加し、目的の反応器充填レベルに達した際、連続的にポリエーテルアルコールを取り出す。
【０００８】
ＪＰ  Ｈ６−１６８０６に、ＤＭＣ触媒を用いて、任意選択により連続攪拌槽中でまたは管型反応器中でポリエーテルアルコールを連続的に製造する方法が記載されており、ここでは、活性化された出発物質混合物が入口で供給され、管型反応器の様々な箇所でアルキレンオキシドが計量供給される。
【０００９】
ＤＤ  ２０３  ７２５でも、ＤＭＣ触媒を用いてポリエーテルアルコールを連続的に製造する方法が記載されており、ここでは、管型反応器に活性化された出発物質混合物がまず管型反応器の入口で供給され、管型反応器の様々な箇所でアルキレンオキシドが計量供給される。
【００１０】
ＷＯ０１／６２８２６、ＷＯ０１／６２８２４、およびＷＯ０１／６２８２５では、ＤＭＣ触媒によるポリエーテルアルコールの連続的製造方法のための特定の反応器が記載されている。
【００１１】
ここに記載した工業的方法のための特許文献は、ＤＭＣ方法により得られるポリエーテルオールの単分散性を特に考慮している。例えば、ＰＵ発泡系に利用されるポリオールの場合（ＤＥ  １００  ０８６３０、ＵＳ５，６８９，０１２）のように狭いモル質量分布が望ましいことが多い。
【００１２】
しかしながら、全ての使用分野で狭いモル質量分布が高品質と同義ではない。影響を受けやすい用途では、多分散性が狭すぎるとむしろ不利になることがあり、このためＤＭＣに基づくポリエーテル／ポリエーテルアルコールの利用可能性は制限される。例えば、文献ＥＰ−Ａ−１０６６３３４は、これに関連して、アルカリアルコキシル化方法により得られるポリエーテルアルコールをＤＭＣ触媒を用いて製造されるポリエーテルオールに簡単に代えることができないことを指摘している。ＤＭＣ触媒によって得られ、かつ、その狭い分子量分布を特徴とするポリエーテルオールの有用性は、特に、例えば、界面活性物質（ＰＵ−気泡安定剤）としてポリウレタン発泡系に関与するシリコーンポリエーテル共重合体中の共重合体成分としてそれを用いることを意図する場合、特に制限される。
【００１３】
この工業的に有用な物質類は、発泡されるＰＵ系に少量添加するだけでＰＵ系の形態学的特性、従って、得られる発泡部材のその後の使用特性をかなりの程度制御する点で優れている。
【００１４】
ＵＳ５，８５６，３６９およびＵＳ５，８７７，２６８に記載されているように、一方では、ＤＭＣ触媒によって製造されたポリエーテルオールの化学的純度が高くて多分散性が低いことは望ましいことであるが、他方では、ＤＭＣ触媒作用は、慣用のアルカリ触媒によるポリエーテルと比較して非常に異なる種類の構造のポリエーテル鎖を生じさせるので、ＤＭＣに基づくポリエーテルオールは界面活性ポリエーテルシロキサンの前駆体として制限が多く、適さない。ＰＵ気泡安定剤の分野で記載される、通常はアリルアルコールから出発するポリエーテルオールの利用可能性は、いくつかの場合では、ランダムに混合された配列中のエチレンオキシドおよびプロピレンオキシドモノマー単位からなり、かつ、ポリマー鎖中にポリエチレングリコールブロックが形成するのを防止するためにエチレンオキシド分画が６０モル％を超えてはならない、比較的小規模のポリエーテルオール群に限られる。さらに、界面活性作用のあるポリエーテルシロキサンが、モル質量が異なる少なくとも２種のＤＭＣに基づくＥＯ／ＰＯ−ポリエーテルオールのブレンドのみを用いて製造されるという事から、現在までの従来技術によるＤＭＣ技術によって予め定められる非常に狭いモル質量分布がＰＵ気泡安定剤の分野で決して有利ではないことが実証される。
【００１５】
慣用のアルカリ触媒作用により製造されたポリエーテルオールに代わりのＤＭＣ触媒作用によって合成されたものでは、ＰＵで実証された確立されたシリコーンポリエーテル共重合体中での共重合体成分として限定された程度でしか使用可能でない異なる種類のアルコキシル化生成物が得られる。
【００１６】
従来技術は、複合金属シアン化物触媒を用いた触媒作用を使用するアルコキシル化方法が参照される。本明細書では、例えば、ＥＰ−Ａ−１０１７７３８、ＵＳ５，７７７，１７７、ＥＰ−Ａ−０９８１４０７、ＷＯ２００６／００２８０７およびＥＰ−Ａ−１４７４４６４を参照する。
【００１７】
特許文献には、慣用の通常ではアルカリ触媒作用による方法によって現在まで得られていないように、触媒活性が向上し、かつ、多分散性が最小で非常に高純度の生成物が得られるような方法で、後の生成物組成にとって非常に重要な段階であるアルコキシル化方法の開始段階で介入することにより、ＤＭＣ触媒の作用形式に影響を及ぼす方法がある。ＥＰ−Ａ−０２２２４５３では、アルキレンオキシドと二酸化炭素との共重合に関して最適であるようにＤＭＣ触媒を改良するために、硫酸亜鉛などの助触媒が添加されている。ＥＰ−Ａ−０９８１４０７によれば、不活性ガスで出発物／ＤＭＣ触媒混合物を真空ストリッピングすることにより触媒の活性を向上させること、アルキレンオキシド添加の前の初期化段階(initialization phase)を短くすること、および多分散性が特に低いポリエーテルを製造することが可能である。ＵＳ６，７１３，５９９は、生成物の多分散性を減少させ、特に分子の均一なポリエーテルを得ることによって質を向上させる目的で、立体障害が大きくプロトン化作用のある（protonating）アルコール、フェノール、およびカルボン酸を添加物としてＤＭＣ触媒に製造プロセスの開始段階において添加することを記載している。
【００１８】
ZHANGら（AIChE Annual Meeting, Conference Proceedings Nov. 7-12, 2004, 353B）が確信的に実証しているように、ＤＭＣ触媒でのアルコキシル化のキネティクス（kinetics）は、逆混合反応器（ループ等）を使用した際でも、狭い分子量分布の得られるプロセスをより高い多分散性の方向に進ませることができないような特有の性質のものである。
【発明の概要】
【発明が解決しようとする課題】
【００１９】
従って、解決されるべき技術的課題は、触媒機構への介入による化学的方法により、および反応器のタイプ（攪拌反応器、ループ反応器、排出器(ejector)、管型反応器、または例えば反応器電池）および方法原理（バッチ式または連続的方法）とは無関係に、モル質量分布を所望の使用分野の必要性に応じて制御しかつ再現可能な形式で利用することを可能とし、かつ、既知方法に従って製造されたポリエーテルと比較した場合に異なる多分散性Ｍｗ／Ｍｎを有するポリエーテルを製造することさえも可能にする、ＤＭＣ触媒によるポリエーテルの製造方法を見出すことであると定める。本発明による方法は、好ましくは、それ自体が直接に界面活性化合物としてあるいは界面活性剤の製造の前駆体として好適であるポリエーテルの製造を目的とする。
【課題を解決するための手段】
【００２０】
驚くべきことに、ＯＨ官能性出発物およびＤＭＣ触媒からなる出発混合物へのＳｉ−Ｈ添加剤として、ケイ素原子に直接結合した１つ以上の水素原子を有する特定のケイ素化合物を使用すると、課題が解決されることが見出された。
【００２１】
Ｓｉ−Ｈ添加剤の使用により、同じ比較可能な反応条件を考慮してＳｉ−Ｈ添加剤を用いずに生成されたポリエーテルと比較した場合、生成されたポリエーテルの多分散性Ｍｗ／Ｍｎは広範となる。
【００２２】
本発明のさらなる目的は、ケイ素原子に結合した１以上の活性水素原子を有する特別なケイ素化合物を、Ｓｉ−Ｈ添加剤が低い濃度レベルでも多分散性の変化がもたらされるＤＭＣ触媒の方法において、Ｓｉ−Ｈ添加剤として使用することである。Ｓｉ−Ｈ添加剤は、（生成された）ポリエーテルアルコールの全質量に基づき、０．０１から３重量パーセント、好ましくは０．０１から１重量パーセントの濃度レベルで用いる。
【００２３】
反応混合物中、触媒濃度は、好ましくは＞０から１．０００ｐｐｍｗ（質量ｐｐｍ）、好ましくは＞０から５００ｐｐｍｗ、より好ましくは０．１から１００ｐｐｍｗ、最も好ましくは１から５０ｐｐｍである。この濃度は、（生成された）ポリエーテルポリオールの全質量に基づく。反応温度は、６０から２５０℃、好ましくは９０から１６０℃、より好ましくは１００から１３０℃の温度である。アルコキシル化が行われる圧力は、好ましくは０．０２ｂａｒから１００ｂａｒ、好ましくは０．０５から２０ｂａｒの絶対値である。
【００２４】
Ｓｉ−Ｈ添加剤の添加によって、得られる最終生成物のモル質量分布の有意な広範化および有意に高い多分散性がもたらされる。
【００２５】
モル質量分布の広範化、換言すれば多分散性の増加の有意性は、高い再現性およびモル質量の均一性を示す添加剤を添加しない実験比較、ゆえに改良されていないＤＭＣ触媒作用の比較から即座に明らかになる。
【００２６】
本発明方法を用いた生成されたポリエーテルアルコールの多分散性は、同じ反応条件を用いてＳｉ−Ｈ添加剤なしで行ったアルコキシル化方法と比較して、好ましくは少なくとも１０パーセント高く、より好ましくは少なくとも２０パーセント高く、最も好ましくは少なくとも３０パーセント高い。この結果は、例えば重合の温度や触媒濃度／アルキル化時間などの反応条件にほとんど依存しない。
【００２７】
絶対値では、多分散性は、同じ反応条件を用い、Ｓｉ−Ｈ添加剤を用いた際、好ましくは少なくとも０．１高く、より好ましくは少なくとも０．２高く、最も好ましくは少なくとも０．４高い。多分散性の変化の絶対値は、例えば、当業者には既知であるように、触媒の濃度、反応時間／期間、Ｓｉ−Ｈ添加剤の濃度、出発アルコール、および得られた生成ポリエーテルアルコール鎖長に依る。
【００２８】
１．２以上の多分散性および８．０００ｇ／ｍｏｌ未満の平均モル質量を有する、例えば、アリルアルコール、ヘキサノール、ブタノール、オクタノール、デカノール、ドデカノール、ステアリルアルコール、２−エチルヘキサノール、イソノナノール、エチレングリコール、プロピレングリコール、ジエチレングリコール、トリエチレングリコール、およびポリエチレングリコール、１，２−プロピレングリコール、ジポリプロピレングリコールおよびポリプロピレングリコール、１，４−ブタンジオール、１，６−ヘキサンジオール、トリメチロールプロパン、およびグリセロールなどの出発化合物に基づく本発明方法を用いたポリエーテルオールが特に好ましい。比較のため、同じ反応条件を用いるがＳｉ−Ｈ添加剤なしで製造したポリエーテルアルコールは、１．０５から１．１５の多分散性を示す。
【００２９】
さらに、本発明の方法および１．４以上の多分散性を有する上記の出発物質を用いることにより製造した８．０００より高い平均モル質量を有するより高分子のポリエーテルアルコールも好ましい。比較のため、同じ反応条件を用いるがＳｉ−Ｈ添加剤なしで製造されたポリエーテルアルコールは、ほぼ１．１の多分散性を示し、非常に特別な場合に最大１．３を示す。
【００３０】
上記のパーセント値および絶対値は、典型的なＧＰＣ測定に基づく：カラムの組み合わせ  ＳＤＶ１０００／１００００オングストローム（長さ６５ｃｍ）、温度３０℃、移動相としてのＴＨＦ、流速１ｍｌ／分、試料濃度１０ｇ／ｌ、ＲＩ検出器、ポリエチレングリコール基準に対する分析。
【００３１】
従って、複合金属シアン化物触媒（ＤＭＣ触媒）を用いた重合により多分散性が増加したポリエーテルアルコールの製造方法が提供され、該方法では、１つのケイ素原子に１つ以上の（ヒドリド）水素原子を有する化合物からなる任意選択により混合された１種以上のＳｉ−Ｈ添加剤（下記において単に添加剤とも称する）が、重合前または重合中に添加される。
【００３２】
水素−ケイ素共有結合では、水素が負に分極している。従って、この水素は、ヒドリドの性質を有し、例えば他のＨ酸性化合物と活性型で（水素を放出して）反応する。
【００３３】
本発明による方法においてＳｉ−Ｈ水素のヒドリド特性がどの程度まで作用するかは、まだ明らかにされていない。
【発明を実施するための形態】
【００３４】
多分散性の増加は、（通常の）標準ＤＭＣ触媒作用の場合での値と本発明による添加剤を併用した場合での値との比較から得られるＭｗ／Ｍｎ値の差と理解され得る。使用される出発化合物に応じて、少し値が増加しただけでも重要となり、重合生成物の所望の特性にプラスの影響を及ぼし得る。
【００３５】
本発明による教示の他の形態は、特許請求の範囲から明らかになる。
【００３６】
本発明による方法の別の目的は、高い反応速度並びに触媒の不活性化および除去なしで行えるという複合金属シアン化物系で知られている利点を維持することである。
【００３７】
多分散性の広範化は、添加される添加剤の濃度、その構造、および妥当な場合には添加剤の混合した場合の混合比に依存するが、各々の場合において再現可能である。
【００３８】
本発明による、添加剤として好ましく使用されるシランは、一般式（Ｉ）で表される化合物であり、
Ｒ’’’ａＨｂＳｉ  （Ｉ）、
式中、Ｒ’’’は、炭素数１〜４０、特に１〜２０の直鎖または分岐鎖かつ飽和または一不飽和若しくは多不飽和のアルキル基、アルコキシ基、アルキルシリル基、アリール基、アルキルアリール基、またはアリールアルキル基、または炭素数１〜２０のハロアルキル基から選択される１つ以上の同じかまたは異なる基であり、
ａは、１〜３の整数であり、
ｂは、１〜３の整数であり、
但し、ａとｂとの合計が４に等しく、ケイ素原子に結合している少なくとも１つの水素原子が分子中に存在することを条件とする。
【００３９】
単独で、互いに混合して、または式（ＩＩ）のヒドロシロキサンと組み合わせて使用することができる、式（Ｉ）の本発明によるシラン添加剤の非限定的な列記には、モノメチルシラン、ジメチルシラン、トリメチルシラン、モノエチルシラン、ジエチルシラン、トリエチルシラン、モノプロピルシラン、ジプロピルシラン、トリプロピルシラン、モノフェニルシラン、ジフェニルシラン、トリフェニルシラン、フェニルメチルシラン、フェニルエチルシラン、フェニルジメチルシラン、フェニルジエチルシラン、モノメトキシシラン、ジメトキシシラン、トリメトキシシラン、ジメチルメトキシシラン、メチルジメトキシシラン、および例えばトリス（トリメチルシリル）シランが含まれる。
【００４０】
式（Ｉ）で特定したシランに加えて本発明により添加剤として同様に好ましく使用される水素シランは、一般式（ＩＩ）で表されるポリオルガノシロキサンであり、
【化１】
0005264439.tif 000002
式中、Ｒは、炭素数１〜４０、特に１〜２０の直鎖または分岐鎖かつ飽和または一不飽和若しくは多不飽和のアルキル基、アルコキシ基、アリール基、アルキルアリール基、またはアリールアルキル基、炭素数１〜２０のハロアルキル基、またはシロキシ基およびトリオルガノシロキシ基から選択される１つ以上の同じかまたは異なる基であり、
Ｒ’およびＲ”は、各々独立して、ＨまたはＲであり、
ｘは、０〜６００、好ましくは０〜２００の整数であり、
ｙは、０〜１００、好ましくは０〜５０、特に４０未満の整数を表し、
但し、ケイ素原子に結合している少なくとも１つの水素原子が分子中に存在することを条件とする。
【００４１】
ヒドリド水素を有する本発明による添加剤は、連鎖成長のキネティクスが改変され、かつ、添加剤の濃度および種類に応じて異なる程度の多分散性を利用することが可能になるように、複合金属シアン化物触媒の作用機構に影響を及ぼすことができるということは、特に予想外である。酸性ＯＨ官能性物質の添加によるポリエーテルの多分散性の減少を目的とし、これを達成するＵＳ６，７１３，５９９Ｂ１における所見とは正反対に、ヒドリド水素を有する特定の水素置換ケイ素化合物をＤＭＣ触媒によるアルコキシル化に使用すると、最終生成物の多分散性において有意な増加が起こる。
【００４２】
各添加剤は、生成物の質に悪影響を及ぼすことなく最終物ポリエーテル中に残存することができるような低い濃度で反応混合物に添加される。
【００４３】
前述の塩基触媒作用下でのアルコキシル化とは対照的に、ＤＭＣ触媒作用下でのアリルアルコールに基づく系では、プロペニルポリエーテルへの転移が起こらない。驚くべきことに、当業者が決して予測できないように、従って特許請求の範囲に記載されるヒドロシロキサンまたはシランからなる添加物を添加した触媒系は、また、プロペニル基を有する望ましくない副生成物を生成しない。
【００４４】
従って、本発明による方法は、望ましい多分散性の増加が再現可能に確立できるという追加の利益を有するＤＭＣ触媒作用の全ての利点からの利益を依然として得られる。
従って、本発明による方法に対してＤＭＣ触媒作用の全ての利点は、更に、添加剤の使用により多分散性の望ましい増加が再現可能に調整され得るという長所になる。
【００４５】
添加剤は、アルキレンオキシドの計量添加の開始前のアルコキシル化開始の際に１回で添加することが好ましいが、代わりに、アルキレンオキシドを連続的に添加する間に数回に分けて連続的に添加することもできる（例えば、反応物質の供給流に溶解／分散される）。本発明のコンテクストで使用できるエポキシドモノマーは、エチレンオキシド、プロピレンオキシド、ブチレンオキシドおよびスチレンオキシドと同様、既知である別の一官能性および多官能性エポキシド化合物全て（グリシジルエーテルおよびグリシジルエステルを含む）を単独でも混合物でも、ランダムでもブロック式の順序でも使用することができる。
【００４６】
特定の構造の任意選択により混合された１種以上の添加剤が使用することができる。
【００４７】
反応を開始するためには、懸濁媒中で任意選択によりスラリーにしたＤＭＣ触媒を含有する反応混合物を反応器中にまず供給し、これに少なくとも１種類のアルキレンオキシドを添加するとき利になり得る。アルキレンオキシドと出発混合物中の反応基、特にＯＨ−基とのモル比は、この場合、好ましくは約０．１〜５：１、より好ましくは約０．２〜２：１である。アルキレンオキシドの添加前に、存在する反応阻害物質を反応混合物から、例えば蒸留により除去するとき有利になり得る。用いる懸濁媒は、ポリエーテルまたは不活性溶媒のいずれか、有利にはアルキレンオキシドが添加される出発化合物、または両方の混合物であってもよい。
【００４８】
反応の開始は、例えば、圧力をモニタリングすることによって検出することができる。反応器中の圧力の急な低下は、気体状のアルキレンオキシドの場合、アルキレンオキシドが導入され、従って反応が開始し、開始段階の終わりに達していることを示す。
【００４９】
開始段階の後、すなわち反応の初期化後、目的とするモル質量に応じて、出発化合物およびアルキレンオキシドを同時にあるいはアルキレンオキシドだけを計量供給する。あるいは、異なるアルキレンオキシドの望ましい混合物も添加することができる。反応は、例えば粘度を低下させるために、不活性溶媒中で行うことができる。使用される出発化合物に基づいて、特に、使用される出発化合物のＯＨ基の数に基づいて計量供給されるアルキレンオキシドのモル比は、０〜１０６：１であることが好ましい。
【００５０】
使用されるアルキレンオキシドは、一般式（ＩＩＩａ）を有する化合物とすることができ、
【化２】
0005264439.tif 000003
式中、Ｒ２またはＲ３およびＲ５またはＲ６は、同時にあるいは独立して、Ｈ、あるいは飽和または任意選択により一不飽和若しくは多不飽和であり、任意選択により１価または多価であり、さらに置換されていてもよい炭化水素基であり、ここで、Ｒ５基またはＲ６基は、各々、１価の炭化水素基である。炭化水素基は、フラグメントＹを介して脂環式に架橋されていてもよく；Ｙは、０、１または２個のメチレン単位を有するメチレン架橋であってもよく、Ｙが０である場合、Ｒ２またはＲ３は、独立して、炭素数１〜２０、好ましくは１〜１０の直鎖基または分岐鎖基、より好ましくはメチル基、エチル基、プロピル基、ブチル基、ビニル基、アリル基またはフェニル基である。式（ＩＩＩａ）中の２つの基Ｒ２またはＲ３の少なくとも１つは水素であることが好ましい。エチレンオキシド、プロピレンオキシド、１，２−または２，３−ブチレンオキシド、イソブチレンオキシド、１，２−ドデセンオキシド、スチレンオキシド、シクロヘキセンオキシド（ここで、Ｒ２−Ｒ３は−ＣＨ２ＣＨ２ＣＨ２ＣＨ２−基であり、Ｙは従って−ＣＨ２ＣＨ２−である）、またはビニルシクロへキセンオキシドまたはこれらの混合物をアルキレンオキシドとして使用することが特に好ましい。式（ＩＩＩａ）による炭化水素基Ｒ２およびＲ３は更に置換されていてもよく、ハロゲン、ヒドロキシル基、またはグリシジルオキシプロピル基などの官能基を有してもよい。このようなアルキレンオキシドにはエピクロロヒドリンおよび２，３−エポキシ−１−プロパノールが含まれる。
【００５１】
同様に、一般式（ＩＩＩｂ）で表されるグリシジルエーテルおよび／またはグリシジルエステルなどのグリシジル化合物
【化３】
0005264439.tif 000004
（式中、少なくとも１つのグリシジルオキシプロピル基は、エーテルまたはエステル官能基Ｒ４を介して、炭素数１〜２４の直鎖または分岐鎖アルキル基、芳香族基、または脂環式基に結合している）を使用することができる。このクラスの化合物には、例えば、アリルグリシジルエーテル、ブチルグリシジルエーテル、２−エチルヘキシルグリシジルエーテル、シクロヘキシルグリシジルエーテル、ベンジルグリシジルエーテル、Ｃ１２／Ｃ１４−脂肪アルコールグリシジルエーテル、フェニルグリシジルエーテル、ｐ−ｔｅｒｔ−ブチルフェニルグリシジルエーテル、またはｏ−クレジルグリシジルエーテルが含まれる。好ましく使用されるグリシジルエステルは、例えば、メタクリル酸グリシジル、アクリル酸グリシジル、またはネオデカン酸グリシジルである。１，２−エチルジグリシジルエーテル、１，４−ブチルジグリシジルエーテル、または１，６−ヘキシルジグリシジルエーテルなどの多官能性エポキシド化合物も同様に使用可能である。
【００５２】
アルコキシル化反応に用いる出発物は、少なくとも１つの反応性ヒドロキシル基を有する式（ＩＶ）に従った全ての化合物（ＨはアルコールのＯＨ基に属する）を使用することができる。
Ｒ１−Ｈ          （ＩＶ）
【００５３】
本発明のコクテクストにおいて、出発化合物とは、アルキレンオキシドの添加によって得られる、製造するポリエーテル分子の発端（出発）となる物質を意味すると理解する。本発明による方法に使用される出発化合物は、好ましくは、アルコール、ポリエーテルオール、またはフェノールからなる群から選択される。好ましくは、用いる出発化合物として、１価または多価のポリエーテルアルコールまたはアルコールＲ１−Ｈ（ＨはアルコールのＯＨ基に属する）である。
【００５４】
用いるＯＨ官能性出発化合物は、好ましくは、モル質量が１８〜２０００ｇ／ｍｏｌ、特に１００〜２０００ｇ／ｍｏｌであり、１〜８個、好ましくは１〜４個のヒドロキシル基を有する化合物である。具体例には、アリルアルコール、ブタノール、オクタノール、ドデカノール、ステアリルアルコール、２−エチルヘキサノール、シクロヘキサノール、ベンジルアルコール、エチレングリコール、プロピレングリコール、ジエチレングリコール、トリエチレングリコール、ポリエチレングリコール、１，２−プロピレングリコール、ジプロピレングリコール、ポリプロピレングリコール、１，４−ブタンジオール、１，６−ヘキサンジオール、トリメチロールプロパン、グリセロール、ペンタエリスリトール、ソルビトール、または天然物質に基づくヒドロキシル基を有する化合物が挙げられる。
【００５５】
有利には、予めＤＭＣ触媒によるアルコキシル化により製造された、１〜８個のヒドロキシル基および１００〜２０００ｇ／ｍｏｌのモル質量を有する低分子量ポリエーテルオールを出発化合物として使用する。
【００５６】
脂肪族および脂環式ＯＨ−基を有する化合物に加えて、好適な化合物は１〜２０個のフェノールＯＨ官能基を有する任意の化合物である。これには、例えば、フェノール、アルキルフェノール、アリールフェノール、ビスフェノールＡ、およびノボラックが含まれる。
【００５７】
エポキシドおよびエポキシドの開環方法に応じて本発明による方法を用い、式（Ｖａ）および（Ｖｂ）で表されるポリエーテルアルコール並びにこれらの混合物を製造することができる。
Ｒ１−［（ＣＲ６Ｒ２−ＣＲ５Ｒ３−Ｏ）ｎＨ］ｍ
（Ｖａ）
またはＲ１−［（ＣＲ５Ｒ３−ＣＲ６Ｒ２−Ｏ）ｎＨ］ｍ
Ｒ１−［（ＣＨＲ２−ＣＨ（ＣＨ２ＯＲ４）−Ｏ）ｎＨ］ｍ
（Ｖｂ）
またはＲ１−［（ＣＨ（ＣＨ２ＯＲ４）−ＣＨＲ２−Ｏ）ｎＨ］ｍ
式中、Ｒ１は、ヒドロキシル基、または有機出発化合物の基のいずれかを表し、この場合、少なくとも１個の炭素原子を有する基であり、
ｍは、１〜８であり、好ましくは１〜６であり、より好ましくは１〜４であり、
ｎは、０〜１２であり，０００、好ましくは１〜８００であり、より好ましくは４〜４００、および、特に好ましくは２０〜２００であり、
Ｒ２基、Ｒ３基、Ｒ４基、Ｒ５基、およびＲ６基の定義は、式（ＩＩＩａ）または（ＩＩＩｂ）の定義に対応する。
【００５８】
特に、本発明による方法を用いて、構造およびモル質量分布に関して制御されかつ再現可能な形式で製造することができるということ点で優れている式（Ｖａ）または（Ｖｂ）のポリエーテルを合成することができる。これらのポリエーテルは、例えば、ポリウレタンを製造するための原料として好適であり、界面活性特性を有する製品（例えば、構成を改変した（organically modified）シロキサン化合物が挙げられるが、これに限定されない）の製造に特に好適である。これらの界面活性剤には、ＰＵ気泡安定剤、同様に乳化剤、分散剤、脱泡剤、増粘剤、および例えば離型剤としてのシリコーンポリエーテル共重合体が含まれるが、これらに限定されない。
【００５９】
本発明による方法は、アルコール、ポリオール、フェノール、またはポリエーテルオールなどのＯＨ−官能性化合物のアルコキシル化を特定の置換された立体障害のある（ポリ）フェノールの存在下でＤＭＣ触媒を用いて行い、従ってどの点に関してもＵＳ６，７１３，５９９Ｂ１に記載されている方法とは基本的に異なり、これまで不可避であったＤＭＣ触媒作用と多分散性の低いポリエーテルの関連的な生成とのカップリングを初めてなくした。従って、ＤＭＣ技術の利点を更に利用し、モル質量制御の柔軟性を増大し、最終的にそのように製造されたＤＭＣに基づく生成物の用途範囲を影響を受けやすい界面活性用途分野に広げることを可能にする機器が利用可能である。
【００６０】
使用されるアルキレンオキシドおよびグリシジル化合物の種類、これらのエポキシド化合物の混合物の組成、並びにＤＭＣ触媒によるアルコキシル化プロセス中のそれらの添加の順序は、ポリエーテルアルコールの所望の使用目的に依る。
【００６１】
本発明に従って特許請求の範囲に記載される反応用の反応器として、原則的に、反応および存在するその反応の発熱性を制御し得る全ての好適なタイプの反応器とすることができる。
【００６２】
反応は、プロセス技術で知られている様式で、連続的に、半連続的に、またはバッチ式に実施することができ、存在する製造技術装置に柔軟に合せることができる。
【００６３】
慣用の攪拌槽反応器に加え、気相および例えばＥＰ−Ａ−０  ４１９  ４１９に記載されているような外部熱交換器またはＷＯ０１／６２８２６に記載されているような内部熱交換管を備えるジェットループ反応器（jet loop reactor）も使用することができる。さらに、気相のないループ反応器を使用することができる。
【００６４】
反応物の測定供給による添加時に、化学反応に関与する物質、すなわち、アルキレンオキシドまたはグリシジル化合物、出発物、ＤＭＣ触媒、妥当な場合には懸濁媒、および本発明による添加剤の十分な分散が必要である。
【００６５】
アルキレンオキシドの添加およびアルキレンオキシドの変換を完了するために連続して行われる任意の反応の後、生成物を処理することができる。ここで必要な処理は、原則的に、未反応のアルキレンオキシドおよび任意の別の揮発性構成成分を一般には真空蒸留、水蒸気またはガスストリッピング、または別の脱臭方法により除去するだけである。揮発性副次成分は、バッチ式でも連続的でも除去することができる。ＤＭＣ触媒に基づく本発明による方法では、慣用の塩基触媒によるアルコキシル化とは対照的に、通常、ろ過なしで行うことができる。
【００６６】
必要な場合、ＤＭＣ触媒を最終物ポリエーテルアルコールから除去することが可能である。しかしながら、ほとんどの使用分野では、それはポリエーテルアルコール中に残存し得る。例えば、ＷＯ０１／３８４２１に記載されているようにＤＭＣ触媒を除いて再使用することは、好ましくはないが原則的に可能である。しかし、この方法は、通常、ポリエーテルアルコールの工業的規模の生産には複雑すぎる。
【００６７】
アルキレンオキシド化合物、一般的用語で言うとエポキシド化合物は、好ましくは６０〜２５０℃の温度で、好ましくは９０〜１６０℃の温度で、特に好ましくは１００〜１３０℃の温度で行われる。アルコキシル化が行われる圧力は、好ましくは０．０２バール〜１００バール、好ましくは０．０５〜２０バール（絶対圧）である。減圧下でアルコキシル化を行うゆえに、非常に高い信頼性をもって反応を行うことができる。妥当な場合に、アルコキシル化を不活性ガス（例えば、窒素）の存在下および高圧でも行うことができる。
【００６８】
方法の工程は、同一温度または異なる温度で実施することができる。反応開始時に反応器に供給される出発物質、ＤＭＣ触媒、および任意選択により添加剤の混合物を、アルキレンオキシドの測定添加を開始する前にＷＯ９８／５２６８９の教示に従ってストリッピングにより前処理することができる。この場合に、不活性ガスを反応供給口を通して反応混合物に添加し、反応器系に付けられた真空設備を用いて減圧にすることにより比較的揮発性の成分を反応混合物から除去する。この簡単な方法で、反応混合物から、触媒を阻害し得る物質、例えば低級アルコールまたは水などを除去することができる。反応物質の添加または副反応によっても阻害化合物が反応混合物中に入り得るため、不活性ガスを添加し、同時に揮発性成分を除去することは特に反応の開始時に有利なものとなり得る。
【００６９】
用いるＤＭＣ触媒は、全ての既知ＤＭＣ触媒であってもよく、好ましくは亜鉛およびコバルトを有するもの、より好ましくはヘキサシアノコバルト酸亜鉛（ＩＩＩ）を有するものである。ＵＳ５，１５８，９２２、米国特許出願公開第２００３／０１１９６６３、ＷＯ０１／８０９９４、または前述の文献に記載されているＤＭＣ触媒が使用されることが好ましい。触媒は非晶質であっても結晶性であってもよい。
【００７０】
反応混合物中、触媒濃度は、好ましくは約＞０〜１．０００ｗｐｐｍ（質量ｐｐｍ）、好ましくは約＞０〜５００ｗｐｐｍ、より好ましくは０．１〜１００ｗｐｐｍ、および最も好ましくは約１〜５０ｗｐｐｍである。この濃度は、ポリエーテルポリオールの総質量に基づく。
【００７１】
触媒を反応器に計測供給するのは１回だけであることが好ましい。触媒量は、本方法に十分な触媒活性があるように製造しなければならない。触媒は、固体としてまたは触媒懸濁液の形態で測定することができる。懸濁液を使用する場合、特に出発ポリエーテルが懸濁媒として好適である。しかし、懸濁液を用いることなく行われることが好ましい。
【実施例】
【００７２】
付随の実施例は、あくまでも例示であって、決して本発明の対象を制限するものではない。
【００７３】
ＧＰＣ測定のパーセント値および絶対値は、典型的なＧＰＣ測定に基づく：カラムの組み合わせ  ＳＤＶ１０００／１００００オングストローム（長さ６５ｃｍ）、温度３０℃、移動相としてのＴＨＦ、流速１ｍｌ／分、試料濃度１０ｇ／ｌ、ＲＩ検出器、ポリエチレングリコール基準に対する分析。
【００７４】
添加剤を添加した本発明の方法によるポリプロピレングリコールの製造
実施例１ａ：
まず、３リットルのオートクレーブにポリプロピレングリコール（重量平均モル質量Ｍｗ＝２０００ｇ／ｍｏｌ）２１５．７ｇ、ヘキサシアノコバルト酸亜鉛ＤＭＣ触媒０．０３ｇ、および４．５ｅｑ／ｋｇのＳｉＨ含有量を有するヘプタメチルヒドロトリシロキサン（Ｒｈｏｄｉａ）（ＣＡＳ［１８７３−８８−７］）５．９ｇを窒素下で供給し、攪拌しながら１３０℃に加熱する。存在する任意の揮発性成分を除去するため、反応器を３０ミリバールの内圧まで排気する。ＤＭＣ触媒の活性化のため、プロピレンオキシド４０．０ｇ部を添加する。反応が開始し、内圧の低下が起こった後、更にプロピレンオキシド９４４ｇを、冷却しながら、連続的に、６０分以内に、１３０℃および最大１．５バールの反応器内圧で計量供給する。１３０℃で３０分の連続反応の後、脱気段階とする。ここで、残存するプロピレンオキシドなどの揮発性成分を減圧下１３０℃での蒸留により除去する。最終物ポリエーテルを８０℃未満に冷却し、反応器から取り出す。
【００７５】
得られた長鎖ポリプロピレングリコールは、ＯＨ数１０．２ｍｇＫＯＨ／ｇ、粘度（２５℃）１０，４００ｍＰａｓ、およびＧＰＣによる多分散性Ｍｗ／Ｍｎ１．８（ポリプロピレングリコール基準に対して）を有する。
【００７６】
１ａ）に対する添加剤を添加しない比較実験（本発明ではない）
実施例１ｂ：
実施例１ａと同様に実施される別の対照実験において、現在までの従来技術に従い、アルコキシル化の開始時にポリプロピレングリコール／ＤＭＣ触媒混合物に添加剤を添加しない。
【００７７】
得られた長鎖低粘度ポリプロピレングリコールは、ＯＨ数９．８ｍｇＫＯＨ／ｇ、粘度（２５℃）７，１００ｍＰａｓ、およびＧＰＣによる多分散性Ｍｗ／Ｍｎ１．４（ポリプロピレングリコール基準に対して）を有する。
【００７８】
【表１】
0005264439.tif 000005
【００７９】
添加剤を添加した本発明の方法によるエチレンオキシド/プロピレンオキシド混合物に基づくポリエーテルの製造
実施例２ａ：
まず、３リットルのオートクレーブにポリプロピレングリコールモノアリルエーテル（重量平均モル質量Ｍｗ＝４００ｇ／ｍｏｌ）１８０．０ｇ、ヘキサシアノコバルト酸亜鉛ＤＭＣ触媒０．０８ｇ、および４．５ｅｑ／ｋｇのＳｉＨ含有量を有するヘプタメチル水素トリシロキサン（Ｒｈｏｄｉａ）（ＣＡＳ[１８７３−８８−７]）５．２５ｇを窒素下で供給し、攪拌しながら１３０℃に加熱する。存在する任意の揮発性成分を除去するため、反応器を３０ミリバールの内圧まで排気する。ＤＭＣ触媒の活性化のため、プロピレンオキシド３６．０ｇ部を供給した。反応が開始し、内圧の低下が起こった後、エチレンオキシド３９６ｇおよびプロピレンオキシド１２６９ｇを混合物として、冷却しながら、連続的に、９０分以内で、１３０℃および最大１．５バールの反応器内圧にて計量供給する。１３０℃での３０分間の連続的反応の後、脱気段階とする。ここで、残存するプロピレンオキシドなどの揮発分を減圧下１３０℃で蒸留により除去する。最終物ポリエーテルを６０℃未満に冷却し、反応器から取り出す。
【００８０】
得られたアリルポリエーテルは、ＯＨ数１３．５ｍｇＫＯＨ／ｇ、およびＧＰＣによる多分散性Ｍｗ／Ｍｎ１．５（ポリプロピレングリコール基準に対して）を有する。
【００８１】
実施例２ｂ：
実施例２ａと同様に実施される実験において、アルコキシル化の開始時に、添加剤である４．５ｅｑ／ｋｇのＳｉＨ含有量を有するヘプタメチル水素トリシロキサン（Ｒｈｏｄｉａ）（ＣＡＳ［１８７３−８８−７］）４．１０ｇをポリプロピレングリコール−モノアリルエーテル／ＤＭＣ触媒混合物に添加する。
【００８２】
得られたアリルポリエーテルは、ＯＨ数１３．４ｍｇＫＯＨ／ｇ、およびＧＰＣによる多分散性Ｍｗ／Ｍｎ１．３（ポリプロピレングリコール基準に対して）を有する。
【００８３】
実施例２ｃ：
実施例２ａと同様に実施される実験において、添加剤である２．７５ｅｑ／ｋｇのＳｉＨ含有量を有するα，ω−ジヒドロポリジメチルシロキサン５．０ｇを、ポリプロピレングリコール−モノアリルエーテル／ＤＭＣ触媒混合物にアルコキシル化の開始時に添加する。
【００８４】
得られたアリルポリエーテルは、ＯＨ数１３．５ｍｇＫＯＨ／ｇ、およびＧＰＣによる多分散性Ｍｗ／Ｍｎ１．５（ポリプロピレングリコール基準に対して）を有する。
【００８５】
実施例２ｄ：
実施例２ａと同様に実施される実験において、アルコキシル化の開始時に、２．５ｅｑ／ｋｇのＳｉＨ含有量を有するポリ（メチルヒドロ）−ポリ（ジメチルシロキサン）共重合体６．２ｇを添加剤としてポリプロピレングリコールモノアリルエーテル／ＤＭＣ触媒混合物に添加する。
【００８６】
得られたアリルポリエーテルは、ＯＨ数１３．４ｍｇＫＯＨ／ｇ、およびＧＰＣによる多分散性Ｍｗ／Ｍｎ１．５（ポリプロピレングリコール基準に対して）を有する。
【００８７】
２ａ〜ｄ）に対する添加剤を添加しない比較実験（本発明ではない）
実施例２ｅ：
実施例２ａと同様に実施される別の対照実験において、現在までの従来技術に従い、ポリプロピレングリコールモノアリルエーテル／ＤＭＣ触媒混合物にアルコキシル化の開始時に添加剤を添加しない。
【００８８】
得られたアリルポリエーテルは、ＯＨ数１３．４ｍｇＫＯＨ／ｇ、およびＧＰＣによる低い多分散性Ｍｗ／Ｍｎ１．０５（ポリプロピレングリコール基準に対して）を有する。
【００８９】
実験一覧２は、実験２ａ）、２ｃ）、および２ｄ）で添加剤を用いることによる多分散性が参照実験２ｅ）と比較して０．４５ポイントまたは４２．８パーセント高いことを示している。実験２ｂ）では、多分散性は、参照実験２e）と比較して０．２５ポイントまたは２３．８パーセント高い。
【００９０】
【表２】
0005264439.tif 000006